(57)【要約】【課題】従来の２次元の画像に変わる、顧客の満足度の高い安価な３次元の画像を提供する。【解決手段】５００ｎｍ以上６００ｎｍ未満の範囲に発光波長を有するパルスレ−ザ−及び６００ｎｍ以上７００ｎｍ未満の範囲に発光波長を有するパルスレ−ザ−、の２種類のみのパルスレ−ザ−光を同期させて用いて、１枚のハロゲン化銀感光材料に２種類の波長の反射型ホログラムを記録する人物撮影を対象とするホログラフィ−撮影システム。【選択図】なし【特許請求の範囲】
【請求項１】
５００ｎｍ以上６００ｎｍ未満の範囲に発光波長を有するパルスレ−ザ−及び６００ｎｍ以上７００ｎｍ未満の範囲に発光波長を有するパルスレ−ザ−、の２種類のみのパルスレ−ザ−光を同期させて用いて、１枚のハロゲン化銀感光材料に２種類の波長の反射型ホログラムを記録することを特徴とする人物撮影を対象とするホログラフィ−撮影システム。
【請求項２】
前記、５００ｎｍ以上６００ｎｍ未満の範囲に発光波長を有するパルスレ−ザ−及び６００ｎｍ以上７００ｎｍ未満の範囲に発光波長を有するパルスレ−ザ−は基本的に同軸であることを特徴とする請求項１に記載の人物撮影を対象とするホログラフィ−撮影システム。
【請求項３】
該反射型ホログラムの再生波長を記録波長に対して１０ｎｍ以上５０ｎｍ以下の範囲で短波長にシフトさせることを特徴とする請求項１または２に記載の人物撮影を対象とするホログラフィ−撮影システム。
【請求項４】
該反射型ホログラムを、縮小光学系を通して記録することを特徴とする請求項１〜３のいずれかに記載の人物撮影を対象とするホログラフィ−撮影システム。
【請求項５】
前記縮小の横倍率が０．８から０．４の範囲にあることを特徴とする請求項４に記載の人物撮影を対象とするホログラフィ−撮影システム。
【発明の詳細な説明】
【技術分野】
【０００１】
本発明はハロゲン化銀感光材料を用いたホログラフィ−撮影システムに関するものである。特に従来の２次元の人物画像を顧客に提供する写真館等に変わって、満足できる３次元の立体人物画像を顧客に提供するホログラフィ−撮影システムに関するものである。
【背景技術】
【０００２】
写真等に代表される２次元の人物画像は一般に広く受け入れられ定着している。通常の写真はカメラを使用して容易に撮影でき、現像、プリントサ−ビスも安価に受けることができる。記念となる写真は写真館等で撮影することができ、極めて高画質なものを手に入れることができ、顧客に対して満足できる水準に達しているといえる。
一方、３次元に見える立体人物画像は現時点では広く受け入れられているとは言い難い。立体画像の普及のためには同じ画像の画一的なコピ−ではなく、顧客の要求に応じた立体人物画像を安価に提供できることが必要である。例えば、顧客のポ−トレイトが迅速、安価で高品質に提供可能となれば、３次元に見える立体人物画像は２次元の画像以上に広く受け入れられ定着することが予測される。
人物撮影等における高画質な立体画像はホログラフィックステレオグラム、もしくはホログラムによって得られる。しかしながら、ホログラフィックステレオグラムは多点の干渉露光が必要なために，１枚の画像を得るのに時間がかかりすぎる。また多点の画素点数を多くしても、その仕上がりには不自然さが残る。そのために、安価に高画質な画像を得ることは困難である。
一方、人物撮影ホログラムはパルスレ−ザ−を用いて行われている（例えば、非特許文献１参照）。
これらのパルスレ−ザ−を用いた人物撮影ホログラムは反射型とすることにより白色光で再生でき、３次元の人物画像を鑑賞することができる。しかしながら、汎用化に対する大きな問題は上述した価格に加えて、基本的に白黒の単色の画像であることである。実際の色見は処理により色々と変化させることが可能であるが、単色であるために人物が不気味に見えることが多々ある。青光、緑光、赤光の３色に対応したパルスレ−ザ−を用いれば、原理的にはフルカラ−のホログラムを得ることができるが、装置を含めた撮影システムが大規模になってしまう。
さらには、これらのパルスレ−ザ−を用いた人物撮影ホログラムは像倍率を変化させないために上述した不気味さを助長させている。高価であることに加えて、これらの問題点が３次元に見える立体人物画像の汎用化に大きな障害となっている。
【非特許文献１】ＬＥＯＮＡＲＤＯ，１９９２年、５卷，Ｎｏ．５，４４３−４４８頁
【発明の開示】
【発明が解決しようとする課題】
【０００３】
本発明の目的は、従来の２次元の画像に変わる、顧客の満足度の高い安価な３次元の画像を提供することにある。特に、顧客が楽しめる３次元のポ−トレイト画像を提供することにある。
【課題を解決するための手段】
【０００４】
本発明は緑色光と赤色光の２色のみで撮影した３次元画像でも人間の目にはほぼフルカラ−の自然な３次元画像に見えるという発見、ならびに緑色光と赤色光の２色に感光することができる高感度な銀塩感光材料を調製できることを見出したことに基づいている。また適当な縮小を行なうことにより不気味さがなくなり、かつ迫力がある立体感を感じることができる画像になることを見出したことに基づいている。さらには、レンズ系を通して反射型ホログラムを１回で作成することにより高品質で安価なホログラフィ−撮影システムを構築することができることを見出したことに基づいている。これらの発見により、不気味さのない安心感と立体感があり顧客が満足できる３次元ポ−トレイト画像を提供することができる人物撮影を対象とするホログラフィ−撮影システムが得られた。
本発明の前記目的は、以下の方法によって達成される。
【０００５】
（１）  ５００ｎｍ以上６００ｎｍ未満の範囲に発光波長を有するパルスレ−ザ−及び６００ｎｍ以上７００ｎｍ未満の範囲に発光波長を有するパルスレ−ザ−の２種類のみのパルスレ−ザ−光を同期させて用いて、１枚のハロゲン化銀感光材料に２種類の波長の反射型ホログラムを記録することを特徴とする人物撮影を対象とするホログラフィ−撮影システム。
（２）  前記、５００ｎｍ以上６００ｎｍ未満の範囲に発光波長を有するパルスレ−ザ−及び６００ｎｍ以上７００ｎｍ未満の範囲に発光波長を有するパルスレ−ザ−は基本的に同軸であることを特徴とする（１）に記載の人物撮影を対象とするホログラフィ−撮影システム。
（３）  該反射型ホログラムの再生波長を記録波長に対して１０ｎｍ以上５０ｎｍ以下の範囲で短波長にシフトさせることを特徴とする（１）または（２）に記載の人物撮影を対象とするホログラフィ−撮影システム。
（４）  該反射型ホログラムを、縮小光学系を通して記録することを特徴とする（１）〜（３）のいずれかに記載の人物撮影を対象とするホログラフィ−撮影システム。
（５）  前記縮小の横倍率が０．８から０．４の範囲にあることを特徴とする（４）に記載の人物撮影を対象とするホログラフィ−撮影システム。
【発明の効果】
【０００６】
本発明により、従来の２次元の画像に変わる、顧客の満足度の高い安価な３次元の画像を得ることができる。特に、３次元のポ−トレイト画像を楽しむことができるようになる。
【発明を実施するための最良の形態】
【０００７】
以下に本発明のハロゲン化銀感光材料を用いたホログラフィ−撮影システムについて説明する。
本発明は５００ｎｍ以上６００ｎｍ未満の範囲に発光波長を有するパルスレ−ザ−及び６００ｎｍ以上７００ｎｍ未満の範囲に発光波長を有するパルスレ−ザ−の２種類のみのパルスレ−ザ−光を用いる。
【０００８】
５００ｎｍ以上６００ｎｍ未満の範囲に発光波長を有するパルスレ−ザ−は好ましくはコ−ヒ−レント長が１０ｃｍ以上、より好ましくは５０ｃｍ以上のものを用いる。発光時間は好ましくは１０-６秒以下、より好ましくは１０-７秒以下のものを用いる。これらの発光時間内であれば、これらの時間中に連続発光させても発光／消光を繰り返しても良い。出力は１０ｍＪ以上２０００ｍＪ以下が好ましい。ビ−ム径、ビ−ム広がり角、偏光の程度などは任意である。これらの条件により、人物撮影のための干渉縞が安全に好ましく記録できる。具体的にはパルスＹＡＧレ−ザ−の第二高調波、５３２ｎｍが好ましく用いられる。より具体的にはランプ励起高出力パルスＮｄ：ＹＡＧレ−ザ−の第２高調波、５３２ｎｍが好ましく用いられる。パルス幅は１ｎｓｅｃから１００ｎｓｅｃの範囲が好ましく、可干渉距離はインジェクションシ−ダ−により２ｍ以上にできる。光出力分布はガウス型のモ−ドであることが好ましい。
【０００９】
６００ｎｍ以上７００ｎｍ未満の範囲に発光波長を有するパルスレ−ザ−は好ましくはコ−ヒ−レント長が５０ｃｍ以上、より好ましくは１ｍ以上のものを用いる。発光時間は好ましくは１０-６秒以下、より好ましくは１０-７秒以下のものを用いる。これらの発光時間内であれば、これらの時間中に連続発光させても発光／消光を繰り返しても良い。出力は１０ｍＪ以上２０００ｍＪ以下が好ましい。ビ−ム径、ビ−ム広がり角、偏光の程度などは光学系により決定できる。これらの条件により、人物撮影のための干渉縞が安全に好ましく記録できる。具体的にはパルスＲｕｂｙレ−ザ−、６９４ｎｍが好ましく用いられる。パルス幅は１ｎｓｅｃから１００ｎｓｅｃの範囲が好ましく、光出力分布はガウス型のモ−ドであることが好ましい。
【００１０】
これらの２種類のみのパルスレ−ザ−を同期させて用いて反射型ホログラムを撮影する。緑色光と赤色光の２色のみで撮影した３次元画像でも人間の目には順応により、ほぼフルカラ−の３次元画像に見える。青色を加えた３色の露光では撮影システムが複雑かつ高額となり現実的ではない。人物撮影においては肌色再現が最も重要であり、この色を中心として赤、橙、黄、緑の再現が十分に可能である。青、紫、水色の再現は肌色再現を考慮すると無視することが好ましい。２種類のレ−ザ−を同期させて用いるとは、２種類のレ−ザ−の発光が、好ましくは１０-６秒以下、より好ましくは１０-７秒以下の時間内に起こることを意味する。１０-３秒以上になると人物が動くために緑色像と赤色像のずれが目立ち始める。同期させて撮影することにより精細な画像の撮影が可能となる。
【００１１】
本発明は、１枚のハロゲン化銀感光材料に２種類の波長の反射型ホログラフィ−を記録する。一方で、それぞれの波長に対応した感光材料を貼り合わせて用いることが従来行われている。しかしながら、この方法は貼り合わせが複雑で本発明が目的とする安価な３次元画像の提供が困難である。目的を達成するには、緑色光と赤色光の２色に感光することができる高感度な銀塩感光材料を用いる必要がある。ここで高感度な銀塩感光材料とは、好ましくは５００μＪ／ｃｍ２以下、より好ましくは１００μＪ／ｃｍ２以下の光量で記録できる材料を意味する。
高感度に２色に感光する材料がないと本発明の撮像システムは完成できない。感度が低いとパルスレ−ザ−の出力を高める必要があり、実際のレ−ザ−の作成の観点からも人物に対する安全性の観点からも非現実的である。本発明者は緑色光と赤色光の２色に感光することができる高感度な銀塩感光材料を調製できることを見出した。
本発明は人物撮影を対象とするホログラフィ−撮影システムである。ここで人物とは動物、植物等を含んでいても良いし、動物、植物単独での撮影も可能である。さらには通常の物体等の撮影も可能である。
【００１２】
以下に本発明を図面を用いて説明する。
図１は本発明の反射型ホログラムを記録するホログラフィ−撮影システムを示す側面図の例であり，図２はその上面図である。
【００１３】
Ｎｄ：ＹＡＧパルスレ−ザ−からの５３２ｎｍ光とＲｕｂｙパルスレ−ザ−からの６９４ｎｍ光は、おのおの物体光と参照光に分離される。参照光は基本的に二つのパルスレ−ザ−光が同軸であることが好ましい。光学的に同軸とすることにより２色の像が再生時に完全に結像する。光学的に同軸な５３２ｎｍと６９４ｎｍの参照光は凹レンズにより広げられ、軸外しの放物面鏡により平行光に変換される。参照光のハロゲン化銀感光材料上への入射角度は好ましくは２０°から８０°の範囲にある。ここで入射角度とはハロゲン化銀感光材料の面に垂直な軸から測定した光線の入射する角度であると定義する。より好ましくは、参照光の入射角度は４５°近傍である。参照光は感光材料に対してＰ偏光であることが不要な反射を防止することができるために好ましい。
【００１４】
物体光は基本的に二つのパルスレ−ザ−光が同軸であることが好ましい。光学的に同軸とすることにより不要な影の色付きが防止できる。光学的に同軸な５３２ｎｍと６９４ｎｍの物体光は凹レンズにより広げられ、拡散板に入射する。拡散板からの光が人物にあたり、凸レンズを通してハロゲン化銀感光材料上に結像した人物の物体光となる。好ましくは凸レンズにより縮小されて感光材料上に像を結ぶ。感光材料の反対側から参照光が露光されるので、イメ−ジ型のホログラムが記録され、白色光で３次元画像を再生することができるようになる。視野角を広げるために、縮小に用いる凸レンズの口径は大きく、焦点距離が短いことが好ましい。完成した反射型ホログラムのサイズは八つ切りサイズ等が簡便に鑑賞する上で好ましい。図−２の例では物体光が人物に対して拡散板を通して２方向からあたる例を示したが、３方向以上の物体光が可能であり、撮影の目的、効果におうじて通常の写真館での照明のように適宜工夫することが可能である。
【００１５】
用いる光学材料である凹レンズは反射防止膜が施されていることが好ましく、焦点距離等は撮影システムにより決定できる。軸外しの放物面鏡のサイズ、焦点距離、軸外しの程度についても感光材料のサイズと撮影システムにより決定できる。拡散板のサイズ、材質についても撮影システムにより決定できる。いずれにしても、人物にレ−ザ−光が直接的にあたらないようにすることが安全上重要なことになる。ハロゲン化銀感光材料は好ましくは三酢酸セルロ−ス（ＴＡＣ）またはＰＥＴ等を支持体とするフィルム状ハロゲン化銀感光材料である。ガラス乾板を感光材料として用いると高価で取り扱いに不便である。８ツ切りサイズ程度のフィルムを反射防止膜付のガラスに挟んで固定してレ−ザ−露光することが最も好ましい。また干渉効率を上げるために、参照光と物体光の光路長は厳密に合わせることが好ましい。参照光強度と物体光強度の比は、感光材料上に安定に干渉縞が記録できるような値に決定し、基本的に固定して使用する。本撮影光学系は基本的に固定されており、２色の同期したレ−ザ−パルス光で人物撮影が容易におこなえる。１日に何十回という撮影が可能であるために、安価となり３次元画像の汎用化が可能となる。人物は白灯下で感光材料に向かい、撮影空間がハロゲン化銀感光材料に対して安全灯に変化した瞬間に感光材料のシャッタ−が開き、その瞬間に同期した５３２ｎｍと６９４ｎｍのパルス光が発光し、感光材料のシャッタ−が閉まり、安全灯から白灯に切り替わるという撮影システムは容易に組み立てることが可能であり、上述した３次元人物撮影の容易さが、通常の現在の写真館並にできる。１回の撮影で反射型ホログラムが作成でき、この反射型ホログラムにより、通常の照明灯下で３次元画像を楽しむことが可能となる。
【００１６】
図３は本発明の反射型ホログラムを記録するホログラフィ−撮影システムの第二の例を示す側面図であり，図４はその上面図である。
【００１７】
凸レンズによる結像を用いる代わりに、軸外しの放物面鏡による結像を用いていることが特徴である。口径が大きく焦点距離の短い凸レンズは通常高価であるために撮影システムの普及の妨げとなる場合がありえる。この観点から、凸レンズの代わりに軸外しの放物面鏡を用いることが可能である。軸外しの放物面鏡は凸レンズに比較して安価に大口径のものが得られるので本発明のホログラフィ−撮影システムには好ましく用いられる。
【００１８】
本発明においてはこの反射型ホログラムの再生波長を記録波長に対して１０ｎｍ以上５０ｎｍ以下の範囲で短波長にシフトさせることが好ましい。図１から図４に示した例では、パルスレ−ザ−波長は５３２ｎｍと６９４ｎｍから成る。この波長から反射型ホログラムを作成すると、処理により干渉縞の間隔に変化がなければ、基本的にこの反射型ホログラムからは５３２ｎｍと６９４ｎｍの波長が再生される。本発明においてはこの再生波長を好ましくは４８２ｎｍから５２２ｎｍと６４４ｎｍから６８４ｎｍに変化させる。この再生波長の短波化は、好ましくは記録時に対して処理後に感光材料の膜厚を薄くすることにより達成される。処理によりハロゲン化銀および／またはゼラチンを僅かに除くことはこの短波化の方法として好ましく用いられる。回折効率を高くして再生波長を再現性良く短波化するには後述するハロゲン化銀感光材料の工夫ならびに処理方法の工夫が必要である。露光時にトリエタノ−ルアミン等で膜厚を増加させて処理後にそれを抜いて短波化する方法も採用できるが、本発明の目的とする簡便で安価な撮影システムの提供のためには、予め処理により薄膜化できる方法をハロゲン化銀感光材料に組み込んでいることが好ましい。
なお、添付の図面は約１／１０のスケールであるが、寸法等は厳密ではなく簡略的に表示されている。
【００１９】
短波化の程度は本発明にとって極めて重要である。短波化させずに再生すると回折効率が高くても人間の眼には鑑賞時に暗く見える。短波化させすぎると最も重要な肌色から赤味が失われてしまう。本発明においては赤光と緑光の２色の再現でも人間の眼にはフルカラ−に見えることを利用しているので、２色の再生波長は基本的に肌色の記憶色がホログラムから再生されることが重要であり、色相、彩度、明度を含めた真実の色を再生することは決して重要ではない。赤光と緑光の再生光の強度は反射型ホログラムの回折効率や再生照明光の赤光と緑光の比率等に影響されるが、基本的にいずれの光の回折効率も高くなるように、露光、処理の各種条件を設定することが好ましい。
【００２０】
本発明においては、反射型ホログラムを、縮小光学系を通して記録することが好ましい。従来のホログラムは通常単色であることに加えて倍率が等倍である。人物の場合、この等倍のホログラムはあまりにもリアルすぎて不気味さをもたらすことが多い。本発明者は縮小の横倍率を０．８から０．４に設定することにより、不気味さが消失し、かつ迫力のある立体感が感じられる３次元画像となることを見出した。通常、縦倍率は横倍率の自乗倍となるが、本発明の横倍率の縮小は大きな問題とはならない。横倍率をさらに縮小すると縦倍率が小さくなりすぎるために立体感が消失し、不自然なホログラムとなってしまう。前述した１枚のハロゲン化銀感光材料に２種類の波長を記録すること、ならびに２種類の波長の光を光学的に同軸とすることにより、２色の像は完全に重なり、鮮明な横倍率が縮小されたフルカラ−ホログラムを得ることが可能となる。
【００２１】
本発明のホログラフィ−撮影システムにより記録した反射型ホログラムは、通常のハロゲンランプ、ＬＥＤ等による照明を反射型ホログラムに照射することにより、顧客はフルカラ−のポ−トレイトを自在に楽しむことが可能となる。
【００２２】
以下に本発明のホログラフィ−用ハロゲン化銀感光材料について説明する。
本発明でホログラフィ−用ハロゲン化銀感光材料とは物体光と参照光の干渉波を記録することができるハロゲン化銀感光材料である。この波面記録により物体光の振幅と位相の両方を記録することができ、参照光により物体を三次元的に忠実に、再生、再現することができる。
本発明のホログラフィ−用ハロゲン化銀感光材料は支持体上に少なくとも１層のハロゲン化銀乳剤層を有する。該ハロゲン化銀乳剤層中のハロゲン化銀粒子は３種類以上の分光増感色素により分光増感されていることが好ましい。特に好ましくは、これらの３種類の分光増感色素により、少なくとも５００ｎｍ以上５５０ｎｍ以下の間と６００ｎｍ以上７００ｎｍ未満の間に２つの分光吸収の極大値を有する。より好ましくは、少なくとも５１０ｎｍ以上５４０ｎｍ以下の間と６２０ｎｍ以上６８０ｎｍ以下の間に２つの分光吸収の極大値を有する。分光吸収の極大値は感光材料の透過分光吸収を通常の分光光度計にて空気を参照にして測定する。分光吸収の極大値は３つ以上あっても良いし、上記の波長領域外にも分光吸収の極大値があっても良い。
【００２３】
５００ｎｍ以上５５０ｎｍ以下の間の分光吸収の極大値は好ましくは透過吸光度で０．１から０．５の範囲内にある。より好ましくは０．２から０．４の範囲内にある。これらの透過吸光度は感光材料の透過分光吸収を通常の分光光度計にて空気を参照にして測定する。６００ｎｍ以上７００ｎｍ未満の間の分光吸収の極大値は好ましくは透過吸光度で０．１から０．５の範囲内にある。より好ましくは０．２から０．４の範囲内にある。これらの透過吸光度は同様に感光材料の透過分光吸収を通常の分光光度計にて空気を参照にして測定する。分光吸収の極大値の透過吸光度をこれらの範囲に設定することは重要である。透過吸光度が低すぎると感度が低くなってしまい、透過吸光度が高すぎると感光材料の膜厚方向に均一な干渉縞の記録が困難になる。
特に好ましくは５００ｎｍ以上５５０ｎｍ以下の間の分光吸収の極大が１種類以上の分光増感色素により調製され、６００ｎｍ以上７００ｎｍ未満の間の分光吸収の極大が２種類以上の分光増感色素により調製されていることである。
【００２４】
本発明においてはハロゲン化銀粒子の銀１モル当たり増感色素が総量で１×１０-４モル以上１×１０-２モル以下含有されていることが好ましい。増感色素が該添加量含有されることにより、高感度でありながら、ハロゲン化銀溶剤の使用等によるハロゲン化銀超微粒子に対する不安定化効果を顕著に抑制することができる。
【００２５】
一般に本発明において用いられる色素には、シアニン色素、メロシアニン色素、複合シアニン色素、複合メロシアニン色素、ホロポーラーシアニン色素、ヘミシアニン色素、スチリル色素およびヘミオキソノール色素が包含される。
これらの色素類には、塩基性複素環核としてシアニン色素類に通常利用される核のいずれをも適用できる。すなわち、例えば、ピロリン核、オキサゾリン核、チオゾリン核、ピロール核、オキサゾール核、チアゾール核、セレナゾール核、イミダゾール核、テトラゾール核、ピリジン核；これらの核に脂環式炭化水素環が融合した核；及びこれらの核に芳香族炭化水素環が融合した核、即ち、例えば、インドレニン核、ベンゾインドレニン核、インドール核、ベンゾオキサゾール核、ナフトオキサゾール核、ベンゾチアゾール核、ナフトチアゾール核、ベンゾセレナゾール核、ベンゾイミダゾール核、キノリン核が適用できる。これらの核は炭素原子上に置換基を有していてもよい。
【００２６】
通常メロシアニン色素等の酸性核は、炭素、窒素、及び／又はカルコゲン（典型的には酸素、硫黄、セレン、及びテルル）原子からなる複素環（好ましくは５員又は６員の含窒素複素環）を形成するとき好ましく、さらに好ましくは炭素、窒素、及び／又はカルコゲン（典型的には酸素、硫黄、セレン、及びテルル）原子からなる５員又は６員の含窒素複素環を形成するときである。具体的には、例えば次の核が挙げられる。
【００２７】
２ーピラゾリンー５ーオン、ピラゾリジンー３、５ージオン、イミダゾリンー５ーオン、ヒダントイン、２または４ーチオヒダントイン、２ーイミノオキサゾリジンー４ーオン、２ーオキサゾリンー５ーオン、２ーチオオキサゾリジンー２、５ージオン、２ーチオオキサゾリンー２、４ージオン、イソオキサゾリンー５ーオン、２ーチアゾリンー４ーオン、チアゾリジンー４ーオン、チアゾリジンー２、４ージオン、ローダニン、チアゾリジンー２、４ージチオン、イソローダニン、インダンー１、３ージオン、チオフェンー３ーオン、チオフェンー３ーオンー１、１ージオキシド、インドリンー２ーオン、インドリンー３ーオン、２ーオキソインダゾリニウム、３ーオキソインダゾリニウム、５、７ージオキソー６、７ージヒドロチアゾロ［３，２−ａ］ピリミジン、シクロヘキサンー１、３ージオン、３、４ージヒドロイソキノリンー４ーオン、１、３ージオキサンー４、６ージオン、バルビツール酸、２ーチオバルビツール酸、クロマンー２、４ージオン、インダゾリンー２ーオン、ピリド［１，２−ａ］ピリミジンー１、３ージオン、ピラゾロ［１，５−ｂ］キナゾロン、ピラゾロ［１，５−ａ］ベンゾイミダゾール、ピラゾロピリドン、１、２、３、４ーテトラヒドロキノリンー２、４ージオン、３ーオキソー２、３ージヒドロベンゾ［ｄ］チオフェンー１、１ージオキサイド、３ージシアノメチンー２、３ージヒドロベンゾ［ｄ］チオフェンー１、１ージオキサイドの核。
これらの酸性核には、環が縮環していても、通常用いられる置換基が置換していても良い。
酸性核として好ましくは、ヒダントイン、２または４ーチオヒダントイン、２ーオキサゾリンー５ーオン、２ーチオオキサゾリンー２、４ージオン、チアゾリジンー２、４ージオン、ローダニン、チアゾリジンー２、４ージチオン、バルビツール酸、２ーチオバルビツール酸であり、より好ましくは、ヒダントイン、２または４ーチオヒダントイン、２ーオキサゾリンー５ーオン、ローダニン、バルビツール酸、２ーチオバルビツール酸であり、さらに好ましくは、２ーチオヒダントイン、またはローダニンである。
【００２８】
これらの増感色素は強色増感の目的で他の色素との組み合わせでしばしば用いられる。強色増感の組合せの代表例は米国特許第２，６８８，５４５号、同第２，９７７，２２９号、同第３，３９７，０６０号、同第３，５２２，０５２号、同第３，５２７，６４１号、同第３，６１７，２９３号、同第３，６２８，９６４号、同第３，６６６，４８０号、同第３，６７２，８９８号、同第３，６７９，４２８号、同第３，７０３，３７７号、同第３，７６９，３０１号、同第３，８１４，６０９号、同第３，８３７，８６２号、同第４，０２６，７０７号、英国特許第１，３４４，２８１号、同第１，５０７，８０３号、特公昭４３−４９３６号、同５３−１２３７５号、特開昭５２−１１０６１８号、同５２−１０９９２５号に記載されている。
【００２９】
増感色素とともに、それ自身分光増感作用をもたない色素あるいは可視光を実質的に吸収しない物質であって、強色増感を示す物質を同時または別個に添加してもよい。本発明においては、スチルベン系の強色増感剤を用いることは、特に好ましい。
【００３０】
本発明において増感色素の添加時期はハロゲン化銀乳剤粒子の調製のいかなる段階であっても良いが、好ましくは化学増感工程以前、より好ましくはハロゲン化銀粒子形成工程終了後脱塩工程以前である。添加方法としては従来公知の方法を用いることが可能である。好ましくは水溶液もしくは水系分散液として添加する。
【００３１】
本発明のハロゲン化銀粒子は数平均円相当径が１０ｎｍ以上８０ｎｍ以下であることが好ましい。より好ましくは２０ｎｍ以上６０ｎｍ以下である。特に好ましくは３０ｎｍ以上５０ｎｍ以下である。一般的に粒子サイズが大きすぎると波面再生の画質が劣ることになり，粒子サイズが小さすぎると粒子サイズの変動等の不安定化を完全に抑制することが出来なくなる。本発明においてはこの粒子サイズの設定により汎用性のあるホログラフィ−用感光材料が得られる。本発明のハロゲン化銀粒子は単分散性であることが好ましい。全ハロゲン化銀粒子の投影面積換算した円相当径の変動係数は２５％以下であることが好ましく、さらに好ましくは２０％以下であり、特に好ましくは１５％以下である。ここで円相当径の変動係数とは個々のハロゲン化銀粒子における円相当径の分布の標準偏差を平均円相当径で割った値である。
【００３２】
円相当径は、例えば直接法による透過電子顕微鏡写真を撮影して個々の粒子の投影面積と等しい面積を有する円の直径（円相当径）を求めることができる。本発明においてはハロゲン化銀粒子が超微粒子であるため、低温にて高電圧の電子顕微鏡を用いて撮影することにより明確な粒子像を求めることが可能である。
【００３３】
本発明のハロゲン化銀乳剤層に含まれるハロゲン化銀粒子は、正常晶であることが好ましく、８面体、立方体，十四面体、ならびにそれらが丸みを帯びた形状を持つことが出来る。好ましくは丸みを帯びた立方体もしくは角が明確な立方体である。双晶は混入していないことが好ましい。特に好ましくは、双晶粒子の混入比率は個数で３％以下であり、さらに好ましくは、１％以下である。ここで双晶とは１重双晶、２重双晶、多重双晶、ならびに平行双晶、非平行双晶を含む。
【００３４】
本発明においてハロゲン化銀粒子は好ましくは、臭化銀、沃臭化銀、塩沃臭化銀、塩臭化銀である。沃化銀含有率は特に好ましくは１モル％以上５モル％以下である。塩化銀含有率は特に好ましくは５モル％以下である。また各々の粒子の塩化銀ならびに沃化銀含有率は分布がないことが好ましい。塩化銀ならびに沃化銀含有率の粒子間分布の変動係数は２０％以下が好ましく、１０％以下がとくに好ましい。個々の粒子の塩化銀および沃化銀含有率の測定には通常、ＥＰＭＡ法（Ｅｌｅｃｔｒｏｎ  Ｐｒｏｂｅ  Ｍｉｃｒｏ  Ａｎａｌｙｚｅｒ法）が有効である。乳剤粒子を互いに接触しないように分散させた試料を作成し、電子線を照射することにより放射されるＸ線を分析することにより、電子線を照射した極微小領域の元素分析を行うことができる。この時、測定は電子線による試料損傷を防ぐため低温に冷却して行うことが好ましい。
本発明のハロゲン化銀粒子は超微粒子であるため、ハロゲン組成の構造付与は容易ではないが、内部高沃化銀含量の構造、外部高沃化銀含量の構造等が可能である。塩化銀についての構造についても同様である。さらには３重構造以上の多層構造も可能である。
【００３５】
本発明のハロゲン化銀粒子は、従来公知の方法にて調製できる。好ましくはゼラチン水溶液中に硝酸銀水溶液とハロゲン水溶液をダブルジェット法にて添加することである。この時、流量を加速して添加することは好ましい。また添加時の系のｐＨとｐＡｇは制御することが好ましい。ｐＨは５〜８の範囲が好ましく用いられる。ｐＡｇは５〜９の範囲が好ましく用いられる。超微粒子の調製のためには温度は低温が好ましく、特にこのましくは２０℃〜４０℃の範囲が用いられる。後述する種々の添加剤を粒子サイズ調整、粒子サイズ分布調整、感度／かぶり調整、階調／現像進行調整等のために添加することが可能である。
【００３６】
本発明に用いられるハロゲン化銀乳剤は化学増感が施されている。特に好ましくは化学増感時に金−カルコゲン増感と還元増感が施されている。ここで化学増感とはハロゲン化銀乳剤の製造工程を時間に従って粒子形成過程、水洗過程、化学増感過程の３段階に分けた場合の化学増感過程に相当する工程を意味する。化学増感とは各種化学増感剤を添加して温度を上昇させ熟成する工程である。化学増感時の金−カルコゲン増感と還元増感の併用により極めて高い感度が達成でき、またその保存性も実用上何ら問題ないレベルにすることが可能である。カルコゲン増感と貴金属増感については、ジェームス（Ｔ．Ｈ．Ｊａｍｅｓ）著、ザ・フォトグラフィック・プロセス、第４版、マクミラン社刊、１９７７年、（Ｔ．Ｈ．Ｊａｍｅｓ、Ｔｈｅ  Ｔｈｅｏｒｙ  ｏｆ  ｔｈｅ  Ｐｈｏｔｏｇｒａｐｈｉｃ  Ｐｒｏｃｅｓｓ，４ｔｈ  ｅｄ，Ｍａｃｍｉｌｌａｎ，１９７７）６７〜７６頁に詳細が記述されている。またリサーチ・ディスクロージャー、１２０巻、１９７４年４月、１２００８；リサーチ・ディスクロージャー、３４巻、１９７５年６月、１３４５２、米国特許第２，６４２，３６１号、同第３，２９７，４４６号、同第３，７７２，０３１号、同第３，８５７，７１１、同第３，９０１，７１４号、同第４，２６６，０１８号、および同第３，９０４，４１５号、並びに英国特許第１，３１５，７５５号に記載されるようにｐＡｇ５〜１０、ｐＨ５〜８および温度３０〜８０℃において硫黄、セレン、テルルのカルコゲン増感剤と金増感剤、それに加えて白金、パラジウム、イリジウムまたはこれら増感剤の複数の組合せとすることができる。金増感の場合には、塩化金酸、カリウムクロロオーレート、カリウムオーリチオシアネート、硫化金、金セレナイドのような公知の化合物を用いることができる。パラジウム化合物はパラジウム２価塩または４価の塩を意味する。好ましいパラジウム化合物は、Ｒ２ＰｄＸ６またはＲ２ＰｄＸ４で表わされる。ここでＲは水素原子、アルカリ金属原子またはアンモニウム基を表わす。Ｘはハロゲン原子を表わし塩素、臭素または沃素原子を表わす。
【００３７】
具体的には、Ｋ２ＰｄＣｌ４、（ＮＨ４）２ＰｄＣｌ６、Ｎａ２ＰｄＣｌ４、（ＮＨ４）２ＰｄＣｌ４、Ｌｉ２ＰｄＣｌ４、Ｎａ２ＰｄＣｌ６またはＫ２ＰｄＢｒ４が好ましい。金化合物およびパラジウム化合物はチオシアン酸塩あるいはセレノシアン酸塩と併用することが好ましい。
【００３８】
硫黄増感剤として、ハイポ、チオ尿素系化合物、ロダニン系化合物および米国特許第３，８５７，７１１号、同第４，２６６，０１８号および同第４，０５４，４５７号に記載されている硫黄含有化合物を用いることができる。いわゆる化学増感助剤の存在下に化学増感することもできる。有用な化学増感助剤には、アザインデン、アザピリダジン、アザピリミジンのごとき、化学増感の過程でカブリを抑制し、且つ感度を増大するものとして知られた化合物が用いられる。化学増感助剤改質剤の例は、米国特許第２，１３１，０３８号、同第３，４１１，９１４号、同第３，５５４，７５７号、特開昭５８−１２６５２６号および前述ダフィン著「写真乳剤化学」、１３８〜１４３頁に記載されている。
【００３９】
金増感剤の好ましい量としてハロゲン化銀１モル当り１×１０-６〜１×１０-２モルであり、さらに好ましいのは１×１０-５〜５×１０-３モルである。パラジウム化合物の好ましい範囲はハロゲン化銀１モル当たり１×１０-３から５×１０-７モルである。チオシアン化合物あるいはセレノシアン化合物の好ましい範囲はハロゲン化銀１モル当たり１×１０-４から１×１０-２モルである。
【００４０】
本発明において用いるハロゲン化銀粒子に対して使用する好ましい硫黄増感剤量はハロゲン化銀１モル当り１×１０-６〜１×１０-２モルであり、さらに好ましいのは１×１０-５〜５×１０-３モルである。
【００４１】
本発明の乳剤に対して好ましいカルコゲン増感法としてセレン増感がある。セレン増感においては、公知の不安定セレン化合物を用い、具体的には、コロイド状金属セレニウム、セレノ尿素類（例えば、Ｎ，Ｎ−ジメチルセレノ尿素、Ｎ，Ｎ−ジエチルセレノ尿素）、セレノケトン類、セレノアミド類のようなセレン化合物を用いることができる。セレン増感は硫黄増感と組み合せてカルコゲン増感として用いた方が好ましい場合がある。
【００４２】
テルル増感においては、不安定テルル化合物を用い、特開平４−２２４５９５号、同４−２７１３４１号、同４−３３３０４３号、同５−３０３１５７号、同６−２７５７３号、同６−１７５２５８号、同６−１８０４７８号、同６−２０８１８４号、同６−２０８１８６号、同６−３１７８６７号、同７−１４０５７９号、同７−３０１８７９号、同７−３０１８８０号などに記載されている不安定テルル化合物を用いることができる。
【００４３】
具体的には、ホスフィンテルリド類（例えば、ノルマルブチル−ジイソプロピルホスフィンテルリド、トリイソブチルホスフィンテルリド、トリノルマルブトキシホスフィンテルリド、トリイソプロピルホスフィンテルリド）、ジアシル（ジ）テルリド類（例えば、ビス（ジフェニルカルバモイル）ジテルリド、ビス（Ｎ−フェニル−Ｎ−メチルカルバモイル）ジテルリド、ビス（Ｎ−フェニル−Ｎ−メチルカルバモイル）テルリド、ビス（Ｎ−フェニル−Ｎ−ベンジルカルバモイル）テルリド、ビス（エトキシカルボニル）テルリド）、テルロ尿素類（例えば、Ｎ，Ｎ’−ジメチルエチレンテルロ尿素）、テルロアミド類、テルロエステル類などを用いればよい。好ましくはホスフィンテルリド類、ジアシル（ジ）テルリド類である。
【００４４】
本発明のハロゲン化銀乳剤は化学増感時に金−カルコゲン増感に加えて還元増感することが好ましい。ここで、還元増感とは、ハロゲン化銀乳剤に還元増感剤を添加する方法、銀熟成と呼ばれるｐＡｇ１〜７の低ｐＡｇの雰囲気で熟成させる方法、高ｐＨ熟成と呼ばれるｐＨ８〜１１の高ｐＨの雰囲気で熟成させる方法のいずれを選ぶこともできる。また２つ以上の方法を併用することもできる。
【００４５】
還元増感剤を添加する方法は還元増感のレベルを微妙に調節できる点で好ましい方法である。
還元増感剤としては、例えば、第一錫塩、アスコルビン酸およびその誘導体、アミンおよびポリアミン類、ヒドラジン誘導体、ホルムアミジンスルフィン酸、シラン化合物、ボラン化合物が公知である。本発明において用いる還元増感にはこれら公知の還元増感剤を選んで用いることができ、また２種以上の化合物を併用することもできる。還元増感剤としては塩化第一錫、二酸化チオ尿素、ジメチルアミンボラン、アスコルビン酸およびその誘導体が好ましい化合物である。還元増感剤の添加量は乳剤製造条件に依存するので添加量を選ぶ必要があるが、ハロゲン化銀１モル当り１０-７〜１０-３モルの範囲が適当である。
【００４６】
還元増感剤は、例えば、水あるいはアルコール類、グリコール類、ケトン類、エステル類、アミド類のような有機溶媒に溶かし化学増感中に添加される。添加する時期は金増感剤、カルコゲン増感剤の添加前でも添加後でもいずれでも良い。好ましくは還元増感剤を添加して熟成した後カルコゲン増感剤、金増感剤を添加しさらに熟成して化学増感を終了するのが良い。また還元増感剤の溶液を何回かに分けて添加しても連続して長時間添加するのも好ましい方法である。
【００４７】
本発明においては、ハロゲン化銀粒子の銀１モル当たりテトラザインデン化合物が３×１０-３モル以上３×１０-２モル以下含有されていることが好ましい。本発明で用いられるテトラザインデン化合物は、写真乳剤の安定剤、かぶり防止剤として知られており、リサーチ・ディスクロージャー誌３０７巻８６６頁に記載されている。本発明に用いるテトラザインデン化合物としては置換基としてヒドロキシ基を有するテトラザインデン化合物、とくにヒドロキシテトラザインデン化合物が好ましい。複素環にはヒドロキシ基以外の置換基を有していてもいい。置換基としては、例えば、アルキル基、アミノ基、ヒドロキシアミノ基、アルキルアミノ基、ジアルキルアミノ基、アリールアミノ基、カルボキシ基、アルコキシカルボニル基、ハロゲン原子、アシルアミノ基、シアノ基などを有していてもよい。ただし、硫黄を含む置換基（例えば、メルカプト基）を有するものは好ましくない。
【００４８】
以下に本発明に好ましいテトラザインデン化合物の具体例を列記するが、これらのみに限定されるものではない。
１．    ４−ヒドロキシ−６−メチル−１，３，３ａ，７−テトラザインデン
２．    ４−ヒドロキシ−６−ｔ−ブチル−１，３，３ａ，７−テトラザインデン
３．    ４−ヒドロキシ−６−フェニル−１，３，３ａ，７−テトラザインデン
４．    ４−ヒドロキシ−１，３，３ａ，７−テトラザインデン
５．    ４−メチル−６−ヒドロキシ−１，３，３ａ，７−テトラザインデン
６．    ２−メチルチオ−４−ヒドロキシ−６−メチル−１，３，３ａ，７−テトラザインデン
７．    ４−ヒドロキシ−５−ブロム−６−メチル−１，３，３ａ，７−テトラザインデン
８．    ４−ヒドロキシ−６−メチル−１，２，３ａ，７−テトラザインデン
９．    ４−ヒドロキシ−６−エチル−１，２，３ａ，７−テトラザインデン
１０．  ２，４−ジヒドロキシ−６−フェニル−１，３，３ａ，７−トリアザインデン  １１．  ４−ヒドロキシ−６−フェニル−１，２，３，３ａ，７−ペンタザインデン
【００４９】
これらテトラザインデン化合物の添加量は、好ましくはハロゲン化銀１モル当り３×１０-３モル〜３×１０-２モル、好ましくは１０-４モル〜３×１０-２モル、より好ましくは６×１０-３モル〜２×１０-２モルであり、化学増感開始前、化学増感中、化学増感後、塗布時のいずれかの時期に添加することが好ましい。
【００５０】
本発明においては、ハロゲン化銀粒子の銀１モル当たりチオシアン酸塩が１×１０-４以上１×１０-２モル以下含有されることが好ましい。より好ましくは、ハロゲン化銀粒子の銀１モル当たりチオシアン酸塩が５×１０-４以上５×１０-３モル以下含有される。少なすぎると高感度化の効果が小さく、多すぎるとチオシアン酸塩のハロゲン化銀溶剤としての粒子サイズ変動等の不安定化による悪化作用が大きくなりすぎる。本発明においてはチオシアン酸塩以外のハロゲン化銀溶剤も好ましく用いられる。ハロゲン化銀溶剤としては、米国特許第３，２７１，１５７号、同第３，５３１，２８６号、同第３，５７４，６２８号、特開昭５４−１０１９号、同５４−１５８９１７号等に記載された（ａ）有機チオエーテル類、特開昭５３−８２４０８号、同５５−７７７３７号、同５５−２９８２号等に記載された（ｂ）チオ尿素誘導体、特開昭５３−１４４３１９号に記載された（ｃ）酸素または硫黄原子と窒素原子とにはさまれたチオカルボニル基を有するハロゲン化銀溶剤、特開昭５４−１００７１７号に記載された（ｄ）イミダゾール類、（ｅ）亜硫酸塩、（ｆ）アンモニア等があげられる。
【００５１】
本発明において好ましく用いられるチオシアン酸塩の添加時期はハロゲン化銀乳剤粒子の調製のいかなる段階であっても良いが、好ましくはハロゲン化銀粒子形成工程終了後、より好ましくは脱塩工程終了後塗布工程前である。特に好ましくは化学増感工程時である。添加方法としては水溶液として添加することが好ましい。チオシアン酸塩としては、好ましくはＫＳＣＮ、ＮａＳＣＮ、ＮＨ４ＳＣＮである。
【００５２】
本発明においてはハロゲン化銀粒子の銀１モル当たりイリジウム塩が１×１０-４モル以上１×１０-２モル以下含有されていることが好ましい。イリジウム塩が該添加量含有されることにより、ハロゲン化銀溶剤の使用によるハロゲン化銀超微粒子に対する不安定化効果を顕著に抑制することができる。特に好ましくはハロゲン化銀粒子の銀１モル当たりイリジウム塩が２×１０-４モル以上１×１０-３モル以下含有されている。
【００５３】
本発明においてイリジウム塩の添加時期はハロゲン化銀乳剤粒子の調製のいかなる段階であっても良いが、好ましくはハロゲン化銀粒子形成工程中である。添加方法としては好ましくは水溶液として添加する。
【００５４】
イリジウム塩としては３価もしくは４価のイリジウム錯体が好ましく用いられる。代表的なイリジウム塩としては、Ｋ３ＩｒＣｌ６、Ｋ２ＩｒＣｌ６、Ｋ３ＩｒＣｌ５（Ｈ２Ｏ）、Ｋ２ＩｒＣｌ５（Ｈ２Ｏ）等を挙げることができる。Ｋ塩以外にナトリウム塩、アンモニウム塩も好ましく用いられる。Ｉｒの配位子としてはＣｌ、Ｈ２Ｏ以外に従来公知であるものが用いられる。好ましくは特開平７−０７２５６９号に記載の有機配位子を含むイリジウム錯体が用いられる。さらに好ましくは特開平２−７６１０２７号に記載のシアノ基を含むイリジウム錯体が用いられる。
【００５５】
本発明においてはイリジウム塩以外にハロゲン化銀粒子中に６シアノ金属錯体がドープされているのが好ましい。６シアノ金属錯体のうち、鉄、ルテニウム、オスミウム、コバルト、ロジウム、イリジウム又はクロムを含有するものが好ましい。金属錯体の添加量は、ハロゲン化銀１モル当たり１０-６乃至１０-２モルの範囲であることが好ましく、ハロゲン化銀１モル当たり１０-５乃至１０-３モルの範囲であることがさらに好ましい。金属錯体は、水または有機溶媒に溶かして添加することができる。有機溶媒は水と混和性を有することが好ましい。有機溶媒の例には、アルコール類、エーテル類、グリコール類、ケトン類、エステル類、及びアミド類が含まれる。
【００５６】
金属錯体としては、下記式（Ｉ）で表される６シアノ金属錯体が特に好ましい。
【００５７】
（Ｉ）［Ｍ（ＣＮ）６］ｎ-
（式中、Ｍは鉄、ルテニウム、オスミウム、コバルト、ロジウム、イリジウムまたはクロムであり、ｎは３または４である。）。
【００５８】
６シアノ金属錯体の具体例を以下に示す。
（Ｉ−１）  ［Ｆｅ（ＣＮ）６］４-
（Ｉ−２）  ［Ｆｅ（ＣＮ）６］３-
（Ｉ−３）  ［Ｒｕ（ＣＮ）６］４-
（Ｉ−４）  ［Ｏｓ（ＣＮ）６］４-
（Ｉ−５）  ［Ｃｏ（ＣＮ）６］３-
（Ｉ−６）  ［Ｒｈ（ＣＮ）６］３-
（Ｉ−７）  ［Ｉｒ（ＣＮ）６］３-
（Ｉ−８）  ［Ｃｒ（ＣＮ）６］４-
【００５９】
６シアノ錯体の対カチオンは、水と混和しやすく、ハロゲン化銀乳剤の沈殿操作に適合しているイオンを用いることが好ましい。対イオンの例には、アルカリ金属イオン（例、ナトリウムイオン、カリウムイオン、ルビジウムイオン、セシウムイオン、リチウムイオン）、アンモニウムイオンおよびアルキルアンモニウムイオンが含まれる。
【００６０】
本発明のホログラフイ−用ハロゲン化銀感光材料には低分子量ゼラチンが含有されることが好ましい。より好ましくはハロゲン化銀乳剤中に低分子量ゼラチンが含まれる。本発明における低分子量ゼラチンとは数平均分子量が３０００から５００００のものを意味する。より好ましくは数平均分子量が１００００以上３００００以下である。本発明で使用するゼラチンは、下記の各種修飾処理を施されていても良い。例えば、アミノ基を修飾したフタル化ゼラチン、コハク化ゼラチン、トリメリットゼラチン、ピロメリットゼラチン、カルボキシル基を修飾したエステル化ゼラチン、アミド化ゼラチン、イミダゾール基を修飾したホルミル化ゼラチン、メチオニン基を減少させた酸化処理ゼラチンや増加させた還元処理ゼラチンなどが挙げられる。
【００６１】
一方、それ以外の親水性コロイドも用いることができる。例えば、ゼラチン誘導体、ゼラチンと他の高分子とのグラフトポリマー、アルブミン、カゼインのような蛋白質；ヒドロキシエチルセルロース、カルボキシメチルセルロース、セルロース硫酸エステル類のようなセルロース誘導体、アルギン酸ソーダ、澱粉誘導体のような糖誘導体；ポリビニルアルコール、ポリビニルアルコール部分アセタール、ポリ−Ｎ−ビニルピロリドン、ポリアクリル酸、ポリメタクリル酸、ポリアクリルアミド、ポリビニルイミダゾール、ポリビニルピラゾールのような単一あるいは共重合体の如き多種の合成親水性高分子物質を用いることができる。ゼラチンとしては石灰処理ゼラチンのほか、酸処理ゼラチンやＢｕｌｌ．Ｓｏｃ．Ｓｃｉ．Ｐｈｏｔｏ．Ｊａｐａｎ．Ｎｏ．１６．Ｐ３０（１９６６）に記載されたような酵素処理ゼラチンを用いてもよく、また、ゼラチンの加水分解物や酵素分解物も用いることができる。
【００６２】
本発明に用いられるハロゲン化銀乳剤は通常、水洗を行う。水洗の温度は目的に応じて選べるが、５℃〜５０℃の範囲で選ぶことが好ましい。水洗時のｐＨも目的に応じて選べるが２〜１０の間で選ぶことが好ましい。さらに好ましくは３〜８の範囲である。水洗時のｐＡｇも目的に応じて選べるが５〜１０の間で選ぶことが好ましい。水洗の方法としてヌードル水洗法、半透膜を用いた透析法、遠心分離法、凝析沈降法、イオン交換法のなかから選んで用いることができる。凝析沈降法の場合には硫酸塩を用いる方法、有機溶剤を用いる方法、水溶性ポリマーを用いる方法、ゼラチン誘導体を用いる方法などから選ぶことができる。
【００６３】
本発明に用いられるハロゲン化銀乳剤には、感光材料の製造工程、保存中あるいは処理中のかぶりを防止し、あるいは写真性能を安定化させる目的で、種々の化合物を含有させることができる。すなわちチアゾール類、例えば、ベンゾチアゾリウム塩、ニトロイミダゾール類、ニトロベンズイミダゾール類、クロロベンズイミダゾール類、ブロモベンズイミダゾール類、メルカプトチアゾール類、メルカプトベンゾチアゾール類、メルカプトベンズイミダゾール類、メルカプトチアジアゾール類、アミノトリアゾール類、ベンゾトリアゾール類、ニトロベンゾトリアゾール類、メルカプトテトラゾール類（特に１−フェニル−５−メルカプトテトラゾール）；メルカプトピリミジン類；メルカプトトリアジン類；例えば、オキサドリンチオンのようなチオケト化合物；アザインデン類、例えば、トリアザインデン類、テトラアザインデン類（特に４−ヒドロキシ置換（１，３，３ａ，７）テトラアザインデン類）、ペンタアザインデン類のようなかぶり防止剤または安定剤として知られた、多くの化合物を加えることができる。例えば、米国特許第３，９５４，４７４号、同第３，９８２，９４７号、特公昭５２−２８６６０号に記載されたものを用いることができる。好ましい化合物の一つに特開昭６３−２１２９３２号に記載された化合物がある。かぶり防止剤および安定剤は粒子形成前、粒子形成中、粒子形成後、水洗工程、水洗後の分散時、化学増感前、化学増感中、化学増感後、塗布前のいろいろな時期に目的に応じて添加することができる。乳剤調製中に添加して本来のかぶり防止および安定化効果を発現する以外に、粒子の晶壁を制御する、粒子サイズを小さくする、粒子の溶解性を減少させる、化学増感を制御する、色素の配列を制御するなど多目的に用いることができる。
【００６４】
本発明の乳剤調製時、例えば粒子形成時、脱塩工程、化学増感時、塗布前に金属イオンの塩を存在させることは目的に応じて好ましい。粒子にドープする場合には粒子形成時、粒子表面の修飾あるいは化学増感剤として用いる時は粒子形成後、化学増感終了前に添加することが好ましい。粒子全体にドープする場合と粒子のコアー部のみ、あるいはシェル部のみにドープする方法も選べる。例えば、Ｍｇ、Ｃａ、Ｓｒ、Ｂａ、Ａｌ、Ｓｃ、Ｙ、Ｌａ、Ｃｒ、Ｍｎ、Ｆｅ、Ｃｏ、Ｎｉ、Ｃｕ、Ｚｎ、Ｇａ、Ｒｕ、Ｒｈ、Ｐｄ、Ｒｅ、Ｏｓ、Ｉｒ、Ｐｔ、Ａｕ、Ｃｄ、Ｈｇ、Ｔｌ、Ｉｎ、Ｓｎ、Ｐｂ、Ｂｉを用いることができる。これらの金属はアンモニウム塩、酢酸塩、硝酸塩、硫酸塩、燐酸塩、水酸塩あるいは６配位錯塩、４配位錯塩など粒子形成時に溶解させることができる塩の形であれば添加できる。例えば、ＣｄＢｒ２、ＣｄＣｌ２、Ｃｄ（ＮＯ３）２、Ｐｂ（ＮＯ３）２、Ｐｂ（ＣＨ３ＣＯＯ）２、Ｋ３［Ｆｅ（ＣＮ）６］、（ＮＨ４）４［Ｆｅ（ＣＮ）６］、Ｋ３ＩｒＣｌ６、（ＮＨ４）３ＲｈＣｌ６、Ｋ４Ｒｕ（ＣＮ）６があげられる。配位化合物のリガンドとしてハロ、アコ、シアノ、シアネート、チオシアネート、ニトロシル、チオニトロシル、オキソ、カルボニルのなかから選ぶことができる。これらは金属化合物を１種類のみ用いてもよいが２種あるいは３種以上を組み合せて用いてよい。
【００６５】
金属化合物は水またはメタノール、アセトンのような適当な有機溶媒に溶かして添加するのが好ましい。溶液を安定化するためにハロゲン化水素水溶液（例えば、ＨＣｌ、ＨＢｒ）あるいはハロゲン化アルカリ（例えば、ＫＣｌ、ＮａＣｌ、ＫＢｒ、ＮａＢｒ）を添加する方法を用いることができる。また必要に応じ酸・アルカリなどを加えてもよい。金属化合物は粒子形成前の反応容器に添加しても粒子形成の途中で加えることもできる。また水溶性銀塩（例えば、ＡｇＮＯ３）あるいはハロゲン化アルカリ水溶液（例えば、ＮａＣｌ、ＫＢｒ、ＫＩ）に添加しハロゲン化銀粒子形成中連続して添加することもできる。さらに水溶性銀塩、ハロゲン化アルカリとは独立の溶液を用意し粒子形成中の適切な時期に連続して添加してもよい。さらに種々の添加方法を組み合せるのも好ましい。
【００６６】
本発明の乳剤においては銀に対する酸化剤を用いることが好ましい。銀に対する酸化剤とは、金属銀に作用して銀イオンに変換せしめる作用を有する化合物をいう。特にハロゲン化銀粒子の形成過程および化学増感過程において副生するきわめて微小な銀粒子を、銀イオンに変換せしめる化合物が有効である。ここで生成する銀イオンは、例えば、ハロゲン化銀、硫化銀、セレン化銀のような水に難溶の銀塩を形成してもよく、又、硝酸銀のような水に易溶の銀塩を形成してもよい。銀に対する酸化剤は、無機物であっても、有機物であってもよい。無機の酸化剤としては、例えば、オゾン、過酸化水素およびその付加物（例えば、ＮａＢＯ２・Ｈ２Ｏ２・３Ｈ２Ｏ、２ＮａＣＯ３・３Ｈ２Ｏ２、Ｎａ４Ｐ２Ｏ７・２Ｈ２Ｏ２、２Ｎａ２ＳＯ４・Ｈ２Ｏ２・２Ｈ２Ｏ）、ペルオキシ酸塩（例えば、Ｋ２Ｓ２Ｏ８、Ｋ２Ｃ２Ｏ６、Ｋ２Ｐ２Ｏ８）、ペルオキシ錯体化合物（例えば、Ｋ２［Ｔｉ（Ｏ２）Ｃ２Ｏ４］・３Ｈ２Ｏ、４Ｋ２ＳＯ４・Ｔｉ（Ｏ２）ＯＨ・ＳＯ４・２Ｈ２Ｏ、Ｎａ３［ＶＯ（Ｏ２）（Ｃ２Ｈ４）２］・６Ｈ２Ｏ）、過マンガン酸塩（例えば、ＫＭｎＯ４）、クロム酸塩（例えば、Ｋ２Ｃｒ２Ｏ７）のような酸素酸塩、沃素や臭素のようなハロゲン元素、過ハロゲン酸塩（例えば、過沃素酸カリウム）、高原子価の金属の塩（例えば、ヘキサシアノ第二鉄酸カリウム）およびチオスルフォン酸塩がある。
【００６７】
また、有機の酸化剤としては、ｐ−キノンのようなキノン類、過酢酸や過安息香酸のような有機過酸化物、活性ハロゲンを放出する化合物（例えば、Ｎ−ブロムサクシンイミド、クロラミンＴ、クロラミンＢ）が例として挙げられる。
【００６８】
本発明において用いる好ましい酸化剤は、オゾン、過酸化水素およびその付加物、ハロゲン元素、チオスルフォン酸塩の無機酸化剤及びキノン類の有機酸化剤である。前述の還元増感と銀に対する酸化剤を併用するのは好ましい態様である。酸化剤を用いたのち還元増感を施こす方法、その逆方法あるいは両者を同時に共存させる方法のなかから選んで用いることができる。これらの方法は粒子形成工程でも化学増感工程でも選んで用いることができる。
【００６９】
本発明のホログラフィ−用ハロゲン化銀感光材料は、５５０ｎｍから６００ｎｍの間に分光吸収の極大値を有する染料を含有していることが好ましい。より好ましくは、５６０ｎｍから５９０ｎｍの間に分光吸収の極大値を有する染料を含有している。この染料により、代表的なレ−ザ−光に対して高い感度を有する反面、全暗黒ではなくオレンジ灯下にて感光材料を取り扱えるようになる。オレンジ灯下にて感光材料を取り扱えるので、ホログラフィ−撮影時、現像等の処理時の負担が軽減され、汎用性が向上する。オレンジ灯は５５０ｎｍから６００ｎｍの光を透過するフィルタ−等を光源に装着することにより，容易に得ることが可能である。好ましくは染料の分光吸収の極大値は透過吸光度で０．３から２．０の範囲にある。透過吸光度は高いことがセ−フライトに対する安全性が向上し、長時間オレンジ灯下にて取り扱うことができ好ましいが、染料の吸収端による吸収により代表的なレ−ザ−光に対する感度が低下するので適当な範囲が存在する。この観点で染料の吸収の半値巾は８０ｎｍ以下であることが好ましく、より好ましくは５０ｎｍ以下である。これらの分光吸収の波長、透過吸光度は感光材料の透過分光吸収を通常の分光光度計にて空気を参照にして測定することにより求めることが可能である。
【００７０】
染料としては上述の要求を満たすものであれば良い。好ましくは、処理で流出したり消色することが可能な水溶性染料、または固体分散染料である。特に好ましくは、ハロゲン化銀乳剤の感度等の諸特性に影響しない水溶性染料である。水溶性染料はハロゲン化銀乳剤層に直接添加することも可能であるし、保護層、バック層に添加することも可能である。また併用することも可能である。
【００７１】
本発明のホログラフィ−用ハロゲン化銀感光材料には特開平０７−１３４３５１号に記載のハロゲン化銀への吸着基を有するヒドラジン化合物、特開平０８−１１４８８４号、同０８−３１４０５１号記載のヒドロキサム酸系化合物、特開平１０−０９０８１９号記載のヒドロキシセミカルバジド系化合物、特開２００２−３２３７２９号記載のハロゲン化銀への吸着基を有するヒドロキシルアミン系化合物、を含有することが特に好ましい。これら化合物の添加は乳剤粒子形成から塗布するまでの間から選ぶことができるが、好ましくは化学増感時またはそれ以降の塗布するまでの間から選択することができる。添加量についても任意であるが、超微粒子乳剤の特徴として、これらの特許に記載された量よりも１０倍以上の大過剰量用いたほうが好ましい場合がある。具体的な添加量は実験的に容易に決定することができる。
【００７２】
１電子酸化されて生成する１電子酸化体が１電子もしくはそれ以上の電子を放出し得る化合物は本発明の感光材料に好ましく用いられる。これらの化合物は以下のタイプ１、２から選ばれる化合物である。
（タイプ１）
１電子酸化されて生成する１電子酸化体が、引き続く結合開裂反応を伴って、さらに１電子もしくはそれ以上の電子を放出し得る化合物。
（タイプ２）
１電子酸化されて生成する１電子酸化体が、引き続く結合形成反応を経た後に、さらに１電子もしくはそれ以上の電子を放出し得る化合物。
【００７３】
まずタイプ１の化合物について説明する。
タイプ１の化合物で、１電子酸化されて生成する１電子酸化体が、引き続く結合開裂反応を伴って、さらに１電子を放出し得る化合物としては、特開平９−２１１７６９号（具体例：２８〜３２頁の表Ｅおよび表Ｆに記載の化合物ＰＭＴ−１〜Ｓ−３７）、特開平９−２１１７７４号、特開平１１−９５３５５号（具体例：化合物ＩＮＶ１〜３６）、特表２００１−５００９９６号（具体例：化合物１〜７４、８０〜８７、９２〜１２２）、米国特許５，７４７，２３５号、米国特許５，７４７，２３６号、欧州特許７８６６９２Ａ１号（具体例：化合物ＩＮＶ１〜３５）、欧州特許８９３７３２Ａ１号、米国特許６，０５４，２６０号、米国特許５，９９４，０５１号などの特許に記載の「１光子２電子増感剤」または「脱プロトン化電子供与増感剤」と称される化合物が挙げられる。これらの化合物の好ましい範囲は、引用されている特許明細書に記載の好ましい範囲と同じである。
【００７４】
またタイプ１の化合物で、１電子酸化されて生成する１電子酸化体が、引き続く結合開裂反応を伴って、さらに１電子もしくはそれ以上の電子を放出し得る化合物としては、特開２００３−１１４４８７号に記載の一般式（１）、特開２００３−１１４４８７号に記載の一般式（２）、特開２００３−１１４４８８号に記載の一般式（１）、特開２００３−１１４４８８号に記載の一般式（２）、特開２００３−１１４４８８号に記載の一般式（３）、特開２００３−７５９５０号に記載の一般式（１）、特開２００３−７５９５０号に記載の一般式（２）、特開２００４−２３９９４３（特願２００３−２５８８６）号に記載の一般式（１）、または特開２００４−２４５９２９（特願２００３−３３４４６）号に記載の化学反応式（１）で表される反応を起こしうる化合物のうち特開２００４−２４５９２９（特願２００３−３３４４６）号に記載の一般式（３）で表される化合物が挙げられる。またこれらの化合物の好ましい範囲は、引用されている特許明細書に記載の好ましい範囲と同じである。
【００７５】
次にタイプ２の化合物について説明する。
タイプ２の化合物で１電子酸化されて生成する１電子酸化体が、引き続く結合形成反応を伴って、さらに１電子もしくはそれ以上の電子を放出し得る化合物としては、特開２００３−１４０２８７号に記載の一般式（１）、特開２００４−２４５９２９（特願２００３−３３４４６）号に記載の化学反応式（１）で表される反応を起こしうる化合物であって特開２００４−２４５９２９（特願２００３−３３４４６）号に記載の一般式（２）で表される化合物が挙げられる。これらの化合物の好ましい範囲は、引用されている特許明細書に記載の好ましい範囲と同じである。
【００７６】
タイプ１、２の化合物のうち好ましくは「分子内にハロゲン化銀への吸着性基を有する化合物」であるか、または「分子内に、分光増感色素の部分構造を有する化合物」である。ハロゲン化銀への吸着性基とは特開２００３−１５６８２３号明細書の１６頁右１行目〜１７頁右１２行目に記載の基が代表的なものである。分光増感色素の部分構造とは同明細書の１７頁右３４行目〜１８頁左６行目に記載の構造である。
【００７７】
タイプ１、２の化合物として、より好ましくは「分子内にハロゲン化銀への吸着性基を少なくとも１つ有する化合物」である。さらに好ましくは「同じ分子内にハロゲン化銀への吸着性基を２つ以上有する化合物」である。吸着性基が単一分子内に２個以上存在する場合には、それらの吸着性基は同一であっても異なっても良い。
【００７８】
吸着性基として好ましくは、メルカプト置換含窒素ヘテロ環基（例えば２−メルカプトチアジアゾール基、３−メルカプト−１，２，４−トリアゾール基、５−メルカプトテトラゾール基、２−メルカプト−１，３，４−オキサジアゾール基、２−メルカプトベンズオキサゾール基、２−メルカプトベンズチアゾール基、１，５−ジメチル−１，２，４−トリアゾリウム−３−チオレート基など）、またはイミノ銀（＞ＮＡｇ）を形成しうる−ＮＨ−基をヘテロ環の部分構造として有する含窒素ヘテロ環基（例えば、ベンゾトリアゾール基、ベンズイミダゾール基、インダゾール基など）である。特に好ましくは、５−メルカプトテトラゾール基、３−メルカプト−１，２，４−トリアゾール基、およびベンゾトリアゾール基であり、最も好ましいのは、３−メルカプト−１，２，４−トリアゾール基、および５−メルカプトテトラゾール基である。
【００７９】
本発明のタイプ１、タイプ２の化合物は乳剤調製時、感材製造工程中のいかなる場合にも使用しても良い。例えば粒子形成時、脱塩工程、化学増感時、塗布前などである。またこれらの工程中の複数回に分けて添加することも出来る。添加位置として好ましくは、粒子形成終了時から脱塩工程の前、化学増感時（化学増感開始直前から終了直後）、塗布前であり、より好ましくは化学増感時、塗布前である。
【００８０】
本発明のタイプ１、タイプ２の化合物は水、メタノール、エタノールなどの水可溶性溶媒またはこれらの混合溶媒に溶解して添加することが好ましい。水に溶解する場合、ｐＨを高くまたは低くした方が溶解度が上がる化合物については、ｐＨを高くまたは低くして溶解し、これを添加しても良い。
【００８１】
本発明のタイプ１、タイプ２の化合物は乳剤層中に使用するのが好ましいが、乳剤層と共に保護層や中間層に添加しておき、塗布時に拡散させてもよい。本発明の化合物の添加時期は増感色素の前後を問わず、それぞれ好ましくはハロゲン化銀１モル当り、１×１０-９〜５×１０-２モル、更に好ましくは１×１０-８〜２×１０-３モルの割合でハロゲン化銀乳剤層に含有する。
【００８２】
本発明に関する感光材料には、前記の種々の添加剤が用いられるが、それ以外にも目的に応じて種々の添加剤を用いることができる。
【００８３】
これらの添加剤は、より詳しくはリサーチ・ディスクロージャー  Ｉｔｅｍ１７６４３（１９７８年１２月）、同  Ｉｔｅｍ  １８７１６（１９７９年１１月）および同  Ｉｔｅｍ  ３０８１１９（１９８９年１２月）に記載されており、その該当個所を後掲の表にまとめて示した。
【００８４】
添加剤種類      ＲＤ１７６４３        ＲＤ１８７１６      ＲＤ３０８１１９
１  化学増感剤        ２３頁            ６４８頁右欄        ９９６頁
２  感度上昇剤                            同  上
３  分光増感剤、      ２３〜２４頁      ６４８頁右欄〜      ９９６右〜９９８右
強色増感剤                          ６４９頁右欄
４  増  白  剤        ２４頁            ６４７頁右欄        ９９８右
５  かぶり防止剤、    ２４〜２５頁      ６４９頁右欄        ９９８右〜１０００右
および安定剤
６  光吸収剤、        ２５〜２６頁      ６４９頁右欄〜    １００３左〜１００３右
フィルター染料、                    ６５０頁左欄
紫外線吸収剤
７  ステイン防止剤    ２５頁右欄        ６５０左〜右欄    １００２右
８  色素画像安定剤    ２５頁                              １００２右
９  硬  膜  剤        ２６頁            ６５１頁左欄      １００４右〜１００５左
１０  バインダー      ２６頁              同  上          １００３右〜１００４右
１１  可塑剤、潤滑剤  ２７頁            ６５０頁右欄      １００６左〜１００６右
１２  塗布助剤、      ２６〜２７頁        同  上          １００５左〜１００６左
表面活性剤
１３  スタチック      ２７頁              同  上          １００６右〜１００７左
防  止  剤
１４  マット剤                                            １００８左〜１００９左
【００８５】
また、ホルムアルデヒドガスによる写真性能の劣化を防止するために、米国特許４，４１１，９８７号や同第４，４３５，５０３号に記載されたホルムアルデヒドと反応して、固定化できる化合物を感光材料に添加することが好ましい。
【００８６】
本発明の感光材料中には、フェネチルアルコールや特開昭６３−２５７７４７号、同６２−２７２２４８号、および特開平１−８０９４１号に記載の、例えば、１，２−ベンズイソチアゾリン−３−オン、ｎ−ブチル−ｐ−ヒドロキシベンゾエート、フェノール、４−クロル−３，５−ジメチルフェノール、２−フェノキシエタノール、２−（４−チアゾリル）ベンゾイミダゾールのような各種の防腐剤もしくは防黴剤を添加することが好ましい。
【００８７】
支持体はハロゲン化銀感光材料に通常用いられる支持体を用いることができ、ガラス、ＴＡＣ、ＰＥＴ，ＰＥＮ等を代表例として挙げる事ができる。好ましくは、光学的異方性を持たないガラス、ＴＡＣが用いられる。支持体の厚みの選択は、その用途、使用法に応じて適宜選択することができる。これら支持体に上述した乳剤層を塗布する。さらに乳剤層に追加して、保護層、ＹＦ層、中間層、ハレ−ション防止層、下塗り層、バック層等、目的に応じて適宜選択して塗布することができる。ＴＡＣ等のフレキシブルな支持体に対しては、そのカ−ル特性を良好に保つためにバック層の塗布は極めて有効である。さらに保護層がない場合には、このバック層にマット剤等を導入し、試料間の接着性を改良することができる。また、静電気起因の各種障害、たとえばほこりの付着などを帯電性の調整により積極的に排除することが可能である。
ハロゲン化銀乳剤層ならびに各種層の塗布銀量、塗布ゼラチン量は特に制限はない。塗布銀量は１ｇ／ｍ２から１０ｇ／ｍ２の範囲が好ましい。塗布ゼラチン量は１ｇ／ｍ２から１０ｇ／ｍ２の範囲が好ましい。銀／ゼラチン塗布量比率についても任意の範囲で選択することができる。好ましくは０．３〜２．０の範囲である。塗布膜厚は通常３μｍ〜１２μｍの範囲が好ましく用いられる。薄いと干渉波の記録が十分に行えないし、厚すぎても光散乱等の増加により解像力が低下してしまう。処理工程での膨潤膜厚については、硬膜剤の使用量の調整により任意に選ぶことができる。好ましくは硬膜の程度は処理後の膜厚変化、すなわちハロゲン化銀、ゼラチン等の抜けがない様に、強くしておくことが好ましい。層別の硬膜をする場合には上層に対して下層の硬膜の程度を緩くしておくことが好ましい。
【００８８】
本発明におけるホログラフィ−用ハロゲン化銀感光材料の干渉波記録の方法、処理の方法、ならびに再生の方法、さらには利用の方法についてはホログラフィ−の技術、科学分野における現在の最新の知見等を参考にすることができる。代表的な参考書として、久保田敏弘著、ホログラフィ−入門、原理と実際、朝倉書店、１９９５年等が挙げられる。本発明の感光材料はこれら参考書に記載の応用が当然可能であり、高感度、高画質、安定性を利用して、その応用が簡便となる。
【００８９】
［実施例］
以下に本発明の原理を実施例により説明する。
【実施例１】
【００９０】
（ハロゲン化銀感光材料の調製）
ＫＢｒ０．２８ｇ、数平均分子量１０００００のフタル化脱イオン骨ゼラチン３３．３ｇを含む水溶液１６５９ｍＬを３４℃に保ち撹拌した。二酸化チオ尿素０．０４ｇを含む水溶液を添加した後、ｐＨを６．０に合わせた。ＡｇＮＯ３（９６．０ｇ）水溶液８００ｍｌとＫＩを１モル％含むＫＢｒ水溶液をダブルジェット法で１５分間に渡り添加した。この時、銀電位を飽和カロメル電極に対して＋２０ｍＶに保った。強色増感剤Ｉをハロゲン化銀１モルに対して６．７×１０-４モル添加した後、増感色素ＩＩＩをハロゲン化銀１モルに対して４．３×１０-４モル添加した。その後、増感色素Ｉをハロゲン化銀１モルに対して６．１×１０-４モル添加した。その後、増感色素ＩＩをハロゲン化銀１モルに対して５．２×１０-４モル添加した。本実験において増感色素は、特開平１１−５２５０７号に記載の方法で作成した固体微分散物として、使用した。すなわち硝酸ナトリウム０．８質量部および硫酸ナトリウム３．２質量部をイオン交換水４３質量部に溶解し、増感色素１３質量部を添加し、６０℃の条件下でディゾルバー翼を用い２０００ｒｐｍで２０分間分散することにより、増感色素の固体分散物を得た。
【００９１】
温度を３２℃に降温した後、通常の水洗を行なった。数平均分子量２００００の酸化処理を施した脱イオン骨ゼラチン２１ｇを添加した後、４５℃でＰＨを８．０に調整した。６０℃に昇温し、ハロゲン化銀１モルに対して、２酸化チオ尿素（８．０×１０-５モル）、かぶり防止剤Ｉ（４．５×１０-３モル）、塩化金酸（４．１×１０-４モル）、チオ硫酸ナトリウム（１．２×１０-３モル）を順次添加し最適に化学増感を施した。かぶり防止剤ＩＩ（２．５×１０-４モル）を添加して化学増感を終了した。
本乳剤は数平均円相当径３８ｎｍ、円相当径の変動係数７％の立方体粒子であった。本粒子は１モル％の沃化銀を含有する臭化銀粒子である。
【００９２】
【化１】
2006259690.tif 000002
【００９３】
下塗り層を設けてある厚み２００μｍの三酢酸セルロースフィルム支持体の片側にバック層を塗布し、もう一方の側に下記表−１に示すような塗布条件で上記の化学増感を施した乳剤を塗布し、塗布試料を作成した。
【００９４】
【表１】
2006259690.tif 000003
【００９５】
バック層は以下の内容にて塗布した。
【００９６】
＜導電層塗布液の調製とその塗布＞
ゼラチン水溶液に下記化合物を添加し、ゼラチン塗布量が０．０６ｇ／ｍ２となるように塗布した。
ＳｎＯ２／Ｓｂ（９／１質量比、平均粒径０．２５μ）   １８６ｍｇ／ｍ２
ゼラチン（Ｃａ＋＋含有量３０００ｐｐｍ）              ６０ｍｇ／ｍ２
ｐ−ドデシルベンゼンスルホン酸ナトリウム              １３ｍｇ／ｍ２
ジヘキシル−α−スルホサクシナートナトリウム          １２ｍｇ／ｍ２
ポリスチレンスルホン酸ナトリウム                      １０ｍｇ／ｍ２
化合物−Ａ                                              １ｍｇ／ｍ２
＜バック層塗布液の調製とその塗布＞
【００９７】
ゼラチン水溶液に下記化合物を添加し、ゼラチン塗布量が１．９４ｇ／ｍ２となるように塗布した。
ゼラチン（Ｃａ＋＋含有量３０ｐｐｍ）                 １．９４ｍｇ／ｍ２
ポリメチルメタクリレート微粒子（平均粒径３．４μ）      １５ｍｇ／ｍ２
ｐ−ドデシルベンゼンスルホン酸ナトリウム                  ７ｍｇ／ｍ２
ジヘキシル−α−スルホサクシナートナトリウム            ２９ｍｇ／ｍ２
Ｎ−パーフルオロオクタンスルホニル−Ｎ−プロピルグリシンポタジウム                                                                        ５ｍｇ／ｍ２
硫酸ナトリウム                                        １５０ｍｇ／ｍ２
酢酸ナトリウム                                          ４０ｍｇ／ｍ２
化合物−Ｅ（硬膜剤）                                  １０５ｍｇ／ｍ２
化合物−Ｃ                                              １５ｍｇ／ｍ２
【００９８】
【化２】
2006259690.tif 000004
【００９９】
（記録）
デニシュ−ク型ホログラフィ−撮影条件で上記で調製したホログラフィ−用感光材料を用いた。光源として赤色はヘリウム−ネオンレ−ザ−、緑色はＹＡＧレ−ザ−を用い、久保田敏弘著、ホログラフイ−入門−原理と実際−、１９９５年朝倉書店出版、ｐ．８２の図５．４に記載された撮影系を参考にして、デニシュ−ク型のホログラフィ−撮影を行った。同著，ｐ．１５９に記載されたＣＷ−Ｃ２現像液＋ＰＢＱ−２漂白液の処方にて処理を行った。再生像の目視評価では、明るく鮮明なカラ−像が得られることがわかった。本実験において青色露光は行わなかったが赤色と緑色の２色でも良好なカラ−再生像が得られることが明らかとなった。また、ここで用いた露光量はヘリウム−ネオンレ−ザ−に対しては５０μＪ／ｃｍ２、ＹＡＧレ−ザ−に対しても５０μＪ／ｃｍ２であった。
【０１００】
再生波波長に対応した赤色と緑色のＬＥＤを用いた簡易再生装置を製作した。上述の１０×１２ｃｍのホログラムをテ−ブルの上で簡便に１．５Ｖの乾電池で再生できるようにしたもので、参照光と同じ角度である４５度、そして距離１５ｃｍの上方からホログラムを照明できるようにしたものである。簡易再生装置で、室内明室にて良好な再生像を鑑賞することができた。
以上により、緑色光と赤色光の２色のみで撮影した画像でも人間の目にはほぼフルカラ−の３次元画像に見えるということ、ならびに緑色光と赤色光の２色に感光することができる高感度な銀塩感光材料を調製できることが示せた。すなわち本発明の原理を示すことができた。
【実施例２】
【０１０１】
実施例１で調製した感光材料を用いて、従来公知のＲｕｂｙパルスレ−ザ−による６９４ｎｍ光を用いての人物撮影を行なった。透過型マスタ−撮影を経て反射型トランスファ−を作成する２段階作成法である。得られた人物ホログラムは白色光再生波長が黄緑色の単色等倍の従来公知のものである。種々の観点ならびに多人数による観察評価を繰り返し行い、単色等倍の要因が人物ホログラムの不気味さの原因になっており汎用化の妨げになっていると結論した。考察とシミュレ−ションを繰り返した結果、実施例１で説明した赤光と緑光による擬似カラ−化ならびに本文で説明した縮小の光学系システムによる横倍率の縮小によりこの不気味さは消失し汎用化できるという結論に達した。
【図面の簡単な説明】
【０１０２】
【図１】本発明の反射型ホログラムを記録するホログラフィ−撮影システムを示す例の側面図。
【図２】本発明の反射型ホログラムを記録するホログラフィ−撮影システムを示す例の上面図。
【図３】本発明の反射型ホログラムを記録するホログラフィ−撮影システムを示す例の側面図。
【図４】本発明の反射型ホログラムを記録するホログラフィ−撮影システムを示す例の上面図。
【図１】
2006259690.tif 000005
【図２】
2006259690.tif 000006
【図３】
2006259690.tif 000007
【図４】
2006259690.tif 000008